(57)【要約】      （修正有）【課題】高光被覆および低通気性に有利であり、更に、「暗闇で光る」反射をまたは再帰反射などの機能を有する繊維を提供する。【解決手段】コア部１２と複数のローブ１４とを含んでいる断面を有し、添加剤を含むマルチローブ繊維であり、ローブのそれぞれは、コア部に接続された内側端部１４１と、コア部から突き出た外側端部１４２とを含む。該添加剤は、繊維に配置される。添加剤のそれぞれは、コア部より遠位の外側ポイント２０Ｐを含み、添加剤の外側ポイントは、ローブのそれぞれの外側端部よりもコア部に近いマルチローブ繊維。【選択図】図１Ａ
2020002524.tif 000002
【特許請求の範囲】
【請求項１】
マルチローブ繊維であって、
コア部と複数のローブとを含む断面を有する繊維であって、ローブのそれぞれは、コア部に接続された内側端部と、コア部から突き出た外側端部と、を含む、繊維と、
繊維に実質的に配置された複数の添加剤であって、添加剤のそれぞれは、コア部より遠位の外側ポイントを含み、添加剤の外側ポイントは、ローブの外側端部よりもコア部に近い、複数の添加剤と、
を含むマルチローブ繊維。
【請求項２】
請求項１に記載のマルチローブ繊維であって、添加剤は、複数のローブの２つの各ローブ間に配置され、複数のローブの２つの各ローブの外側端部間に延びる仮想接続線よりもコア部に近い、マルチローブ繊維。
【請求項３】
請求項１に記載のマルチローブ繊維であって、ローブの数は、３〜１２である、マルチローブ繊維。
【請求項４】
請求項１に記載のマルチローブ繊維であって、複数のローブは、コア部に対して径方向に配置される、マルチローブ繊維。
【請求項５】
請求項１に記載のマルチローブ繊維であって、コア部とローブとは、同じ材料から形成される、マルチローブ繊維。
【請求項６】
請求項１に記載のマルチローブ繊維であって、コア部とローブとは、異なる材料から形成される、マルチローブ繊維。
【請求項７】
請求項１に記載のマルチローブ繊維であって、添加剤は、繊維のコア部に配置される、マルチローブ繊維。
【請求項８】
請求項７に記載のマルチローブ繊維であって、少なくとも一部の添加剤の部分は、繊維のコア部から突き出る、マルチローブ繊維。
【請求項９】
請求項１に記載のマルチローブ繊維であって、コア部を覆う粘着層をさらに含み、添加剤は、粘着層によって繊維のコア部に付着する、マルチローブ繊維。
【請求項１０】
請求項９に記載のマルチローブ繊維であって、少なくとも一部の添加剤の部分は、粘着層から突き出る、マルチローブ繊維。
【請求項１１】
請求項１に記載のマルチローブ繊維であって、コア部と複数のローブとは、軸方向に沿って延び、複数のローブの外側端部は、互いから離れ離れである、マルチローブ繊維。
【請求項１２】
請求項１に記載のマルチローブ繊維であって、コア部と複数のローブとは、一体に形成される、マルチローブ繊維。
【請求項１３】
請求項１に記載のマルチローブ繊維であって、添加剤は、着色添加剤、蓄光添加剤、反射添加剤、研磨添加剤、脆性添加剤、またはその組み合わせを含む、マルチローブ繊維。
【請求項１４】
請求項１に記載のマルチローブ繊維であって、繊維のコア部は、略円形である、マルチローブ繊維。
【請求項１５】
請求項１に記載のマルチローブ繊維であって、繊維のコア部は、多角形状である、マルチローブ繊維。
【発明の詳細な説明】
【技術分野】
【０００１】
この出願は、全体として参照により援用される、２０１６年７月２２日に出願された米国仮特許出願第６２／３６５，８３２号の優先権を主張する。
【０００２】
本開示は、マルチローブ繊維に関する。
【背景技術】
【０００３】
マルチローブ繊維での織物は、その比較的高光被覆および低通気性に有利である。しかしながら、「暗闇で光る」反射をまたは再帰反射などの他の機能を有する繊維を提供する必要がある。
【０００４】
この背景の議論の箇所は、背景情報のためだけに提供される。この背景の議論の記載は、この箇所に開示される内容が本開示に対する先行技術を構成するという承認ではなく、背景の議論の箇所の部分は、この背景の議論の箇所を含むこの出願の任意の部分が本開示に対する先行技術を構成するという承認として使用されることはできない。
【発明の概要】
【課題を解決するための手段】
【０００５】
本開示の一態様は、マルチローブ繊維を提供する。
【０００６】
本開示のいくつかの実施形態によるマルチローブ繊維は、繊維および添加剤を含む。繊維は、コア部と複数のローブとを含んでいる断面を有する。ローブのそれぞれは、コア部に接続された内側端部と、コア部から突き出た外側端部とを含む。添加剤は、繊維に実質的に配置される。添加剤のそれぞれは、コア部より遠位の外側ポイントを含み、添加剤の外側ポイントは、ローブの外側端部よりもコア部に近い。
【０００７】
いくつかの実施形態では、添加剤は、複数のローブの２つの各ローブ間に配置され、複数のローブの２つの各ローブの外側端部間に延びる仮想接続線よりもコア部に近い。
【０００８】
いくつかの実施形態では、ローブの数は、３〜１２である。
【０００９】
いくつかの実施形態では、ローブは、コア部に対して径方向に配置される。
【００１０】
いくつかの実施形態では、コア部とローブとは、同じ材料から形成される。
【００１１】
いくつかの実施形態では、コア部とローブとは、異なる材料から形成される。
【００１２】
いくつかの実施形態では、添加剤は、繊維のコア部に配置される。
【００１３】
いくつかの実施形態では、少なくとも一部の添加剤の部分は、繊維のコア部から突き出る。
【００１４】
いくつかの実施形態では、マルチローブ繊維は、コア部を覆う粘着層をさらに含み、添加剤は、粘着層によって繊維のコア部に付着する。
【００１５】
いくつかの実施形態では、少なくとも一部の添加剤の部分は、粘着層から突き出る。
【００１６】
いくつかの実施形態では、コア部と複数のローブとは、軸方向に沿って延び、複数のローブの外側端部は、互いから離れ離れである。
【００１７】
いくつかの実施形態では、コア部と複数のローブとは、一体に形成される。
【００１８】
いくつかの実施形態では、添加剤は、着色添加剤、蓄光添加剤、反射添加剤、研磨添加剤、脆性添加剤、またはその組み合わせを含む。
【００１９】
いくつかの実施形態では、繊維のコア部は、略円形である。
【００２０】
いくつかの実施形態では、繊維のコア部は、多角形状である。
【００２１】
本開示のマルチローブ繊維は、ローブの外側端部よりも繊維のコア部に近い添加剤を含む。その結果として、ローブの外側端部は、その後の織りまたは編み工程中に織機または編機の機械部品と添加剤との間の接触の可能性を低減する。さらに、コア部から突き出たローブは、添加剤が織機または編機の機械部品と直接接触するまたはそれをこするのを防ぐことさえもできる。従って、添加剤によって引き起こされる機械部品への予想される損傷の可能性を回避することができる。さらに、ローブの突き出た外側端部は、添加剤を壊れることまたはばらばらになることから守る。
【００２２】
上記は、以下の開示の詳細な説明がより良く理解されることができるように、かなり大まかに本開示の特徴および技術的利点の概要を説明した。開示の追加的特徴および利点は、以下に記載され、開示の請求項の主題を形成する。当業者には当然のことながら、開示される概念および特定の実施形態は、本開示と同じ目的を実行するための他の構造またはプロセスを改良または設計するための基礎として容易に利用されることができる。また当業者には当然のことながら、そのような等価な構成は、添付の請求項に記載の開示の趣旨および範囲を逸脱しない。
【００２３】
本開示のより完全な理解は、図面に関連して考えられるときに詳細な説明および請求項を参照することによって得られることができ、図面全体にわたって同様の符号が類似の要素を指す。
【図面の簡単な説明】
【００２４】
【図１】本開示のいくつかの実施形態による繊維の全景である。
【図１Ａ】本開示のいくつかの実施形態によるマルチローブ繊維の断面図である。
【図１Ｂ】本開示のいくつかの実施形態によるマルチローブ繊維の断面図である。
【図２Ａ】本開示のいくつかの実施形態によるマルチローブ繊維の断面図である。
【図２Ｂ】本開示のいくつかの実施形態によるマルチローブ繊維の断面図である。
【図３Ａ】本開示のいくつかの実施形態によるマルチローブ繊維の断面図である。
【図３Ｂ】本開示のいくつかの実施形態によるマルチローブ繊維の断面図である。
【図４Ａ】本開示のいくつかの実施形態によるマルチローブ繊維の断面図である。
【図４Ｂ】本開示のいくつかの実施形態によるマルチローブ繊維の断面図である。
【図５Ａ】本開示のいくつかの実施形態によるマルチローブ繊維の断面図である。
【図５Ｂ】本開示のいくつかの実施形態によるマルチローブ繊維の断面図である。
【図６Ａ】本開示のいくつかの実施形態によるマルチローブ繊維の断面図である。
【図６Ｂ】本開示のいくつかの実施形態によるマルチローブ繊維の断面図である。
【図７Ａ】本開示のいくつかの実施形態によるマルチローブ繊維の断面図である。
【図７Ｂ】本開示のいくつかの実施形態によるマルチローブ繊維の断面図である。
【図８Ａ】本開示のいくつかの実施形態によるマルチローブ繊維の断面図である。
【図８Ｂ】本開示のいくつかの実施形態によるマルチローブ繊維の断面図である。
【図９Ａ】本開示のいくつかの実施形態によるマルチローブ繊維の断面図である。
【図９Ｂ】本開示のいくつかの実施形態によるマルチローブ繊維の断面図である。
【図１０Ａ】本開示のいくつかの実施形態によるマルチローブ繊維の断面図である。
【図１０Ｂ】本開示のいくつかの実施形態によるマルチローブ繊維の断面図である。
【図１１Ａ】本開示のいくつかの実施形態によるマルチローブ繊維の断面図である。
【図１１Ｂ】本開示のいくつかの実施形態によるマルチローブ繊維の断面図である。
【図１２Ａ】本開示のいくつかの実施形態によるマルチローブ繊維の断面図である。
【図１２Ｂ】本開示のいくつかの実施形態によるマルチローブ繊維の断面図である。
【図１３Ａ】本開示のいくつかの実施形態によるマルチローブ繊維の断面図である。
【図１３Ｂ】本開示のいくつかの実施形態によるマルチローブ繊維の断面図である。
【図１４Ａ】本開示のいくつかの実施形態によるマルチローブ繊維の断面図である。
【図１４Ｂ】本開示のいくつかの実施形態によるマルチローブ繊維の断面図である。
【図１５Ａ】本開示のいくつかの実施形態によるマルチローブ繊維の断面図である。
【図１５Ｂ】本開示のいくつかの実施形態によるマルチローブ繊維の断面図である。
【図１６Ａ】本開示のいくつかの実施形態によるマルチローブ繊維の断面図である。
【図１６Ｂ】本開示のいくつかの実施形態によるマルチローブ繊維の断面図である。
【図１７Ａ】本開示のいくつかの実施形態によるマルチローブ繊維の断面図である。
【図１７Ｂ】本開示のいくつかの実施形態によるマルチローブ繊維の断面図である。
【図１８Ａ】本開示のいくつかの実施形態によるマルチローブ繊維の断面図である。
【図１８Ｂ】本開示のいくつかの実施形態によるマルチローブ繊維の断面図である。
【図１９Ａ】本開示のいくつかの実施形態によるマルチローブ繊維を製造する紡糸口金アセンブリの概略図である。
【図１９Ｂ】本開示のいくつかの実施形態によるラインＢ‐Ｂに沿ったマルチローブ繊維を製造する紡糸口金アセンブリの断面図である。
【図２０】本開示の一つ以上の実施形態の様々な態様によるマルチローブ繊維を製造する方法を説明するフローチャートである。
【図２１】本開示の一実施形態によるマルチローブ繊維を示す写真である。
【図２２】本開示の一実施形態によるマルチローブ繊維を示す写真である。
【発明を実施するための形態】
【００２５】
開示の以下の説明は、組み込まれる図面に伴い、この明細書のマルチローブ繊維、紡糸口金アセンブリ、およびマルチローブ繊維を製造する方法を構成し、開示の実施形態を説明するが、開示は実施形態に限定されない。さらに、以下の実施形態は、別の実施形態を完成させるように適切に組み入れられることができる。
【００２６】
「一実施形態」、「実施形態」、「例示的実施形態」、「他の実施形態」、「別の実施形態」等への言及は、そのように記載される開示の実施形態が、特定の特性、構造、または特徴を含むことがあるが、全ての実施形態が、必ずしもその特定の特性、構造、または特徴を含むとは限らないことを、示す。さらに、「実施形態では」という語句の反復使用は、同じ実施形態を指すかもしれないが、必ずしも同じ実施形態を指さない。
【００２７】
本開示を完全に理解可能にするために、詳細なステップおよび構造を以下の記載で提供する。明らかに、本開示の実施は、当業者に知られている特別な詳細を制限しない。さらに、既知の構造およびステップは、本開示を不必要に限定しないように、詳細に記載されない。本開示の好ましい実施形態は、以下に詳細に記載される。しかしながら、詳細な説明に加えて、本開示は、他の実施形態でも広く実施されることができる。本開示の範囲は、詳細な説明に限定されず、請求項によって定められる。
【００２８】
図１は、本開示のいくつかの実施形態による繊維の全景である。いくつかの実施形態では、繊維１０は、０．５ｄｔｅｘ〜６００ｄｔｅｘの繊度を有する。いくつかの実施形態では、繊維１０は、１．１ｄｔｅｘの繊度を有する。いくつかの実施形態では、繊維１０の断面の長軸の長さ（最長径、Ｄ）および短軸の長さ（最短径、ｄ）は、顕微鏡を使用するときに所定の倍率で測定されることができ、繊維の断面の短軸の最短径（ｄ）に対する最長径（Ｄ）の比率は、その後計算されることができる。いくつかの実施形態では、いくつかの繊維の比率の平均は、異型度（「Ｍ比」とも称される）と定義される。いくつかの実施形態では、コア部１２が円形であるとき、繊維１０は、１．２〜３．０の異型度を有し、好ましくは、繊維１０は、１．４〜２．２の異型度を有する。図１に示されるように、コア部１２およびローブ１４は、軸方向Ｚに沿って延び、ローブ１４の外側端部１４２は、互いから離れ離れである。
【００２９】
図１Ａは、本開示のいくつかの実施形態によるマルチローブ繊維の断面図である。図１Ａに示されるように、マルチローブ繊維１０１Ａは、繊維１０および添加剤２０を含む。繊維１０は、コア部１２およびローブ１４を有している断面を有する。ローブ１４のそれぞれは、コア部１２に接続された内側端部１４１と、コア部１２から突き出た外側端部１４２とを含む。添加剤２０は、実質的に繊維１０に配置される。添加剤２０のそれぞれは、コア部１２より遠位の外側ポイント２０Ｐを含み、添加剤２０のそれぞれの外側ポイント２０Ｐは、ローブ１４のそれぞれの外側端部１４２よりもコア部１２に近い。言い換えれば、少なくとも一部の添加剤２０または全ての添加剤２０は、２つの各ローブ１４間に配置され、２つの各ローブ１４の外側端部１４２間に延びる仮想接続線１４Ｌよりもコア部１２に近い。
【００３０】
いくつかの実施形態では、繊維１０のコア部１２は、略円形であるが、これに限定されない。いくつかの実施形態では、繊維１０のローブ１４は、丸みを帯びた端部を有する略長方形であるが、これに限定されない。いくつかの実施形態では、ローブ１４は、コア部１２に対して径方向に配置される。いくつかの実施形態では、コア部１２およびローブ１４は、断面方向に実質的に垂直である軸方向Ｚに沿って延び、ローブ１４の外側端部１４２は、互いから離れ離れである。いくつかの実施形態では、ローブ１４の数は、３〜１２であってよいが、ローブの数は、これに限定されない。
【００３１】
いくつかの実施形態では、コア部１２とローブ１４とは、同じ材料から形成される。例として、コア部１２およびローブ１４の材料は、ポリアミド、ポリエステルまたは他の適切な材料を含んでよい。いくつかの実施形態では、コア部１２とローブ１４とは、同じ色または異なる色を有してよい。いくつかの実施形態では、ローブ１４は、２つ以上のグループにさらに分割され、ローブ１４のこれらのグループは、異なる色を有してよい。いくつかの実施形態では、コア部１２およびローブ１４の色は、コア部１２およびローブ１４が形成される前に、コア材料（コア部１２を製造するための材料）および／またはローブ材料（ローブ１４を製造するための材料）に色素を加えることによって与えられてよい。いくつかの実施形態では、コア部１２およびローブ１４は、コア部１２およびローブ１４が形成された後に着色工程を行うことによって着色されてよい。いくつかの実施形態では、異なる色は、その異なる化学的性質を使用してコア部１２およびローブ１４に形成することができる。いくつかの実施形態では、３つのローブ１４がコア部１２に接続されるが、開示はこれに限定されない。
【００３２】
いくつかの実施形態では、ローブ１４は、異なる材料で作られている少なくとも２つのグループに分けられてよい。例として、ローブ１４の一方のグループは、ポリアミドまたはポリエステルで作られてよく、ローブ１４の他方のグループは、ポリアミドエラストマーまたはポリエステルエラストマーで作られてよい。本開示のいくつかの実施形態では、異なる材料は、マルチローブ繊維１０１に捲縮効果を実現するように異なる収縮を有する。
【００３３】
いくつかの実施形態では、添加剤２０は、繊維１０のコア部１２に配置され、少なくとも一部の添加剤２０の部分は、繊維１０のコア部１２から突き出る。添加剤２０は、１つ以上の所望の機能を提供するように構成される。例として、添加剤２０は、着色添加剤、蓄光添加剤、反射添加剤、研磨添加剤、脆性添加剤、またはその組み合わせを含んでよい。いくつかの実施形態では、添加剤２０は、繊維１０と同じ色または繊維１０と異なる色を有する着色添加剤を含んでよい。いくつかの実施形態では、添加剤２０は、光反射作用を提供する金属ビーズ、または光再帰反射作用を提供するガラスビーズなどの、反射添加剤を含んでよい。いくつかの実施形態では、添加剤２０は、蓄光作用（すなわち、暗闇で光る作用）を提供する硫化亜鉛またはアルミン酸ストロンチウム粒子などの、蓄光添加剤を含んでよい。
【００３４】
いくつかの実施形態では、添加剤２０は、研磨添加剤を含んでよい。いくつかの実施形態では、コア部１２から突き出たローブ１４は、その後の織りまたは編み工程中に織機または編機の機械部品と添加剤２０との間の接触の可能性を低減する。いくつかの実施形態では、ローブ１４の突き出た外側端部１４２は、添加剤２０がその後の織りまたは編み工程中に織機または編機の機械部品と直接接触するまたはそれをこするのを防ぐことさえもでき、添加剤２０によって引き起こされる機械部品への予想される損傷の可能性を回避することができる。いくつかの実施形態では、添加剤２０は、脆性添加剤を含んでよく、ローブ１４の突き出た外側端部１４２は、添加剤２０を壊れることまたはばらばらになることから守る。
【００３５】
図１Ｂは、本開示のいくつかの実施形態によるマルチローブ繊維の断面図である。図１Ｂに示されるように、マルチローブ繊維１０１Ｂのコア部１２とローブ１４とは、異なる材料から形成される。いくつかの実施形態では、コア部１２とローブ１４とは、異なる種類のポリアミド（ＰＡ）材料から形成されてよい。例として、コア部１２は、ＰＡ６、ＰＡ６（ＣＤ）、ＰＡ６６、ＰＡ６６（ＣＤ）、ＰＡ６１０、ＰＡ１１、ＰＡ１２、ＰＡコポリマーおよびＰＡエラストマーのうちの１つから形成されてよく、ローブ１４は、ＰＡ６、ＰＡ６（ＣＤ）、ＰＡ６６、ＰＡ６６（ＣＤ）、ＰＡ６１０、ＰＡ１１、ＰＡ１２、ＰＡコポリマーおよびＰＡエラストマーのうちの異なる１つから形成されてよい。いくつかの実施形態では、コア部１２は、ＰＥＴ、ＰＢＴ、ＰＴＴ、ＰＰおよびＰＥのうちの１つから形成されてよく、ローブ１４は、ＰＥＴ、ＰＢＴ、ＰＴＴ、ＰＰおよびＰＥのうちの異なる１つから形成されてよい。いくつかの実施形態では、コア部１２およびローブ１４のうちの１つは、ＰＡ６、ＰＡ６（ＣＤ）、ＰＡ６６、ＰＡ６６（ＣＤ）、ＰＡ６１０、ＰＡ１１、ＰＡ１２、ＰＡコポリマーまたはＰＡエラストマーから形成されてよく、コア部１２およびローブ１４のうちのもう１つは、ＰＥＴ、ＰＢＴ、ＰＴＴ、ＰＰおよびＰＥから形成されてよい。いくつかの実施形態では、コア部１２およびローブ１４のうちの少なくとも１つは、ＴＰＵ（熱可塑性ポリウレタン類）などの熱可塑性エラストマーから形成されてよい。
【００３６】
本開示のマルチローブ繊維は、上記の実施形態に限定されず、他の異なる実施形態を有してよい。記載を簡略化するために、および本開示の各実施形態間の比較の便宜のために、以下の各実施形態の同一の構成要素は、同一の数字が付されている。実施形態間の相違を比較するのを容易にするために、以下の記載は、異なる実施形態の間の相違点を詳述し、同一の特徴は、重複して記載されない。
【００３７】
図２Ａは、本開示のいくつかの実施形態によるマルチローブ繊維の断面図である。図２Ａに示されるように、マルチローブ繊維１０１Ａとは異なり、マルチローブ繊維１０２Ａの繊維１０は、４つのローブ１４を含む。
【００３８】
図２Ｂは、本開示のいくつかの実施形態によるマルチローブ繊維の断面図である。図２Ｂに示されるように、マルチローブ繊維１０２Ａとは異なり、マルチローブ繊維１０２Ｂのコア部１２とローブ１４とは、異なる材料から形成される。
【００３９】
図３Ａは、本開示のいくつかの実施形態によるマルチローブ繊維の断面図である。図３Ａに示されるように、マルチローブ繊維１０２Ａとは異なり、マルチローブ繊維１０３Ａの繊維１０は、５つのローブ１４を含む。
【００４０】
図３Ｂは、本開示のいくつかの実施形態によるマルチローブ繊維の断面図である。図３Ｂに示されるように、マルチローブ繊維１０３Ａとは異なり、マルチローブ繊維１０３Ｂのコア部１２とローブ１４とは、異なる材料から形成される。
【００４１】
図４Ａは、本開示のいくつかの実施形態によるマルチローブ繊維の断面図である。図４Ａに示されるように、マルチローブ繊維１０３Ａとは異なり、マルチローブ繊維１０４Ａの繊維１０は、４つのローブ１４を含む。
【００４２】
図４Ｂは、本開示のいくつかの実施形態によるマルチローブ繊維の断面図である。図４Ｂに示されるように、マルチローブ繊維１０４Ａとは異なり、マルチローブ繊維１０４Ｂのコア部１２とローブ１４とは、異なる材料から形成される。
【００４３】
図５Ａは、本開示のいくつかの実施形態によるマルチローブ繊維の断面図である。図５Ａに示されるように、マルチローブ繊維１０４Ａとは異なり、マルチローブ繊維１０５Ａの繊維１０は、７つのローブ１４を含む。
【００４４】
図５Ｂは、本開示のいくつかの実施形態によるマルチローブ繊維の断面図である。図５Ｂに示されるように、マルチローブ繊維１０５Ａとは異なり、マルチローブ繊維１０５Ｂのコア部１２とローブ１４とは、異なる材料から形成される。
【００４５】
図６Ａは、本開示のいくつかの実施形態によるマルチローブ繊維の断面図である。図６Ａに示されるように、マルチローブ繊維１０５Ａとは異なり、マルチローブ繊維１０６Ａの繊維１０は、８つのローブ１４を含む。
【００４６】
図６Ｂは、本開示のいくつかの実施形態によるマルチローブ繊維の断面図である。図６Ｂに示されるように、マルチローブ繊維１０６Ａとは異なり、マルチローブ繊維１０６Ｂのコア部１２とローブ１４とは、異なる材料から形成される。
【００４７】
図７Ａは、本開示のいくつかの実施形態によるマルチローブ繊維の断面図である。図７Ａに示されるように、マルチローブ繊維１０７Ａの繊維１０のコア部１２は、長方形などの多角形状である。マルチローブ繊維１０７Ａの繊維１０は、４つのローブ１４を含む。マルチローブ繊維１０７Ａのコア部１２とローブ１４とは、同じ材料から形成される。いくつかの実施形態では、２つの遠位ローブ１４の断面の長軸の長さ（最長径、Ｄ’）および繊維１０のコア部１２の断面の短軸の長さ（最短径、ｄ’）は、顕微鏡を使用するときに所定の倍率で測定されることができ、繊維１０の断面の短軸の最短径（ｄ’）に対する最長径（Ｄ’）の比率は、その後計算されることができる。いくつかの実施形態では、いくつかの繊維の比率の平均は、異型度と定義される。いくつかの実施形態では、コア部１２が長方形などの多角形状であるとき、繊維１０は、２〜１２の異型度を有する。
【００４８】
図７Ｂは、本開示のいくつかの実施形態によるマルチローブ繊維の断面図である。図７Ｂに示されるように、マルチローブ繊維１０７Ａとは異なり、マルチローブ繊維１０７Ｂのコア部１２とローブ１４とは、異なる材料から形成される。
【００４９】
図８Ａは、本開示のいくつかの実施形態によるマルチローブ繊維の断面図である。図８Ａに示されるように、マルチローブ繊維１０７Ａとは異なり、マルチローブ繊維１０８Ａの繊維１０は、６つのローブ１４を含む。
【００５０】
図８Ｂは、本開示のいくつかの実施形態によるマルチローブ繊維の断面図である。図８Ｂに示されるように、マルチローブ繊維１０８Ａとは異なり、マルチローブ繊維１０８Ｂのコア部１２とローブ１４とは、異なる材料から形成される。
【００５１】
図９Ａは、本開示のいくつかの実施形態によるマルチローブ繊維の断面図である。図９Ａに示されるように、マルチローブ繊維１０９Ａは、コア部１２とローブ１４の部分とを覆う粘着層３０をさらに含む。添加剤２０は、粘着層３０によって繊維１０のコア部１２に付着する。いくつかの実施形態では、少なくとも一部の添加剤２０の部分は、粘着層３０から突き出る。いくつかの実施形態では、粘着層３０の材料は、アクリル系粘着剤、ポリウレタン系粘着剤または同種のものを含むが、これらに限定されない。マルチローブ繊維１０９Ａの繊維１０は、３つのローブ１４を含む。マルチローブ繊維１０９Ａのコア部１２とローブ１４とは、同じ材料から形成される。
【００５２】
図９Ｂは、本開示のいくつかの実施形態によるマルチローブ繊維の断面図である。図９Ｂに示されるように、マルチローブ繊維１０９Ａとは異なり、マルチローブ繊維１０９Ｂのコア部１２とローブ１４とは、異なる材料から形成される。
【００５３】
図１０Ａは、本開示のいくつかの実施形態によるマルチローブ繊維の断面図である。図１０Ａに示されるように、マルチローブ繊維１０９Ａとは異なり、マルチローブ繊維１１０Ａは、４つのローブ１４を含む。
【００５４】
図１０Ｂは、本開示のいくつかの実施形態によるマルチローブ繊維の断面図である。図１０Ｂに示されるように、マルチローブ繊維１１０Ａとは異なり、マルチローブ繊維１１０Ｂのコア部１２とローブ１４とは、異なる材料から形成される。
【００５５】
図１１Ａは、本開示のいくつかの実施形態によるマルチローブ繊維の断面図である。図１１Ａに示されるように、マルチローブ繊維１１０Ａとは異なり、マルチローブ繊維１１１Ａは、５つのローブ１４を含む。
【００５６】
図１１Ｂは、本開示のいくつかの実施形態によるマルチローブ繊維の断面図である。図１１Ｂに示されるように、マルチローブ繊維１１１Ａとは異なり、マルチローブ繊維１１１Ｂのコア部１２とローブ１４とは、異なる材料から形成される。
【００５７】
図１２Ａは、本開示のいくつかの実施形態によるマルチローブ繊維の断面図である。図１２Ａに示されるように、マルチローブ繊維１１１Ａとは異なり、マルチローブ繊維１１２Ａは、６つのローブ１４を含む。
【００５８】
図１２Ｂは、本開示のいくつかの実施形態によるマルチローブ繊維の断面図である。図１２Ｂに示されるように、マルチローブ繊維１１２Ａとは異なり、マルチローブ繊維１１２Ｂのコア部１２とローブ１４とは、異なる材料から形成される。
【００５９】
図１３Ａは、本開示のいくつかの実施形態によるマルチローブ繊維の断面図である。図１３Ａに示されるように、マルチローブ繊維１１２Ａとは異なり、マルチローブ繊維１１３Ａは、７つのローブ１４を含む。
【００６０】
図１３Ｂは、本開示のいくつかの実施形態によるマルチローブ繊維の断面図である。図１３Ｂに示されるように、マルチローブ繊維１１３Ａとは異なり、マルチローブ繊維１１３Ｂのコア部１２とローブ１４とは、異なる材料から形成される。
【００６１】
図１４Ａは、本開示のいくつかの実施形態によるマルチローブ繊維の断面図である。図１４Ａに示されるように、マルチローブ繊維１１３Ａとは異なり、マルチローブ繊維１１４Ａは、８つのローブ１４を含む。
【００６２】
図１４Ｂは、本開示のいくつかの実施形態によるマルチローブ繊維の断面図である。図１４Ｂに示されるように、マルチローブ繊維１１４Ａとは異なり、マルチローブ繊維１１４Ｂのコア部１２とローブ１４とは、異なる材料から形成される。
【００６３】
図１５Ａは、本開示のいくつかの実施形態によるマルチローブ繊維の断面図である。図１５Ａに示されるように、マルチローブ繊維１１５Ａの繊維１０のコア部１２は、長方形などの多角形状である。マルチローブ繊維１１５Ａの繊維１０は、４つのローブ１４を含む。マルチローブ繊維１１５Ａのコア部１２とローブ１４とは、同じ材料から形成される。マルチローブ繊維１１５Ａは、コア部１２とローブ１４の部分とを覆う粘着層３０をさらに含む。添加剤２０は、粘着層３０によって繊維１０のコア部１２に付着する。
【００６４】
図１５Ｂは、本開示のいくつかの実施形態によるマルチローブ繊維の断面図である。図１５Ｂに示されるように、マルチローブ繊維１１５Ａとは異なり、マルチローブ繊維１１５Ｂのコア部１２とローブ１４とは、異なる材料から形成される。
【００６５】
図１６Ａは、本開示のいくつかの実施形態によるマルチローブ繊維の断面図である。図１６Ａに示されるように、マルチローブ繊維１１５Ａとは異なり、マルチローブ繊維１１６Ａは、６つのローブ１４を含む。
【００６６】
図１６Ｂは、本開示のいくつかの実施形態によるマルチローブ繊維の断面図である。図１６Ｂに示されるように、マルチローブ繊維１１６Ａとは異なり、マルチローブ繊維１１６Ｂのコア部１２とローブ１４とは、異なる材料から形成される。
【００６７】
図１７Ａは、本開示のいくつかの実施形態によるマルチローブ繊維の断面図である。図１７Ａに示されるように、図６Ａのマルチローブ繊維１０６Ａとは異なり、マルチローブ繊維１１７Ａの繊維１０は、１２のローブ１４を含む。
【００６８】
図１７Ｂは、本開示のいくつかの実施形態によるマルチローブ繊維の断面図である。図１７Ｂに示されるように、マルチローブ繊維１１７Ａとは異なり、マルチローブ繊維１１７Ｂのコア部１２とローブ１４とは、異なる材料から形成される。
【００６９】
図１８Ａは、本開示のいくつかの実施形態によるマルチローブ繊維の断面図である。図１８Ａに示されるように、図１４Ａのマルチローブ繊維１１４Ａとは異なり、マルチローブ繊維１１８Ａの繊維１０は、１２のローブ１４を含む。
【００７０】
図１８Ｂは、本開示のいくつかの実施形態によるマルチローブ繊維の断面図である。図１８Ｂに示されるように、マルチローブ繊維１１８Ａとは異なり、マルチローブ繊維１１８Ｂのコア部１２とローブ１４とは、異なる材料から形成される。
【００７１】
図１９Ａは、本開示のいくつかの実施形態によるマルチローブ繊維を製造する紡糸口金アセンブリの概略図である。図１９Ｂは、本開示のいくつかの実施形態によるラインＢ‐Ｂに沿ったマルチローブ繊維を製造する紡糸口金アセンブリの断面図である。図１９Ａおよび図１９Ｂに示されるように、マルチローブ繊維を製造する紡糸口金アセンブリ２００Ｂは、モールド２１０、第１チャネル２２１、および第２チャネル２２２を含む。第１チャネル２２１および第２チャネル２２２は、モールド２１０を通って延びる。第１チャネル２２１は、コア材料“Ｂ”  を入れるように構成された第１入口２２１Ａと、コア材料“Ｂ”  （コア部１２を製造するための材料）  を出すように構成された第１出口２２１Ｂと、を含む。第２チャネル２２２のそれぞれは、ローブ材料“Ａ”（ローブ１４を製造するための材料）を入れるように構成された第２入口２２２Ａと、ローブ材料“Ａ”を出すように構成された第２出口２２２Ｂと、を含む。第２チャネル２２２の第２出口２２２Ｂは、第１チャネル２２１の第１出口２２１Ｂに隣り合って配置される。いくつかの実施形態では、紡糸口金アセンブリ２００Ｂは、第１チャネル２２１および４つの第２チャネル２２２を含む。第１チャネル２２１および第２チャネル２２２の数、形状および配置は、本開示の異なる実施形態によるマルチローブ繊維を製造するように構成されてよい。例えば、第１チャネル２２１の形状は、円形、長方形または他の形状を有するように構成されてよい。第２チャネル２２２の数は、３〜１２であってよいが、これに限定されない。いくつかの実施形態では、紡糸口金アセンブリ２００Ｂの第２チャネル２２２の第２出口２２２Ｂは、コア材料“Ｂ”とローブ材料“Ａ”とが紡糸口金アセンブリ２００Ｂから流出する前に底部材で混ぜられることができるように、第１チャネル２２１の第１出口２２１Ｂに接続されるまたはそれと連通する。
【００７２】
図２０は、本開示の一つ以上の実施形態の様々な態様によるマルチローブ繊維を製造する方法を説明するフローチャートである。方法３００は、図１９Ａおよび１９Ｂに説明されるように、紡糸口金アセンブリ２００Ｂが提供されるステップ３１０から始まる。方法は、図１９Ａおよび１９Ｂに説明されるように、コア材料“Ｂ”が第１チャネル２２１の第１入口２２１Ａから供給され、ローブ材料“Ａ”が第２チャネル２２２の第２入口２２２Ａから供給される、ステップ２２０を進める。方法は、コア材料“Ｂ”がマルチローブ繊維のコア部を形成するように第１出口２２１Ｂから押し出され、ローブ材料“Ａ”がマルチローブ繊維のローブを形成するように第２出口２２２Ｂから押し出される、ステップ３３０を進める。方法３００は、マルチローブ繊維に添加剤２０を形成することをさらに含んでよい。いくつかの実施形態では、添加剤２０は（図１Ａ〜８Ｂおよび図１７Ａ‐１７Ｂに説明されるように）、コア材料“Ｂ”を第１入口２２１Ａに供給する前にコア材料“Ｂ”に加えられてよい。
【００７３】
いくつかの実施形態では、図９Ａ〜１６Ｂおよび図１８Ａ‐１８Ｂに説明されるように、方法３００のステップ３３０の後に、追加の粘着層３０が、ローブ１４をさらしながらコア部１２を覆うようにさらに形成されてよく、添加剤２０が、その後粘着層３０を介してコア部１２に付着する。いくつかの実施形態では、粘着剤３０は、ステップ３３０でマルチローブ繊維と一体に形成されてよい。
【００７４】
いくつかの実施形態では、コア部１２とローブ１４とは、一体に形成される、すなわち、コア部１２とローブ１４とは、コア部を完成させてその後完成したコア部にローブを形成するよりむしろ、実質的に同じ製造工程で形成される。例えば、コア部１２とローブ１４とは、図１９Ａ‐２０に説明される工程によって一体に形成される。
【００７５】
図２１は、本開示の一実施形態によるマルチローブ繊維を示す写真である。図２１に示されるように、コア部に付着した添加剤を含む５‐ローブ繊維が例として説明される。本実施形態では、Ｍ比は約２．１であってよく、繊度は約３２９ｄｔｅｘであってよい。
【００７６】
図２２は、本開示の別の実施形態によるマルチローブ繊維を示す写真である。図２２に示されるように、コア部から突き出た添加剤を含む３‐ローブ繊維が例として説明される。本実施形態では、Ｍ比は約２．５４であってよく、繊度は約５４２ｄｔｅｘであってよい。
【００７７】
結論として、本開示のマルチローブ繊維は、ローブの外側端部よりも繊維のコア部に近い添加剤を含む。その結果として、ローブの外側端部は、その後の織りまたは編み工程中に織機または編機の機械部品と添加剤との間の接触の可能性を低減する。さらに、コア部から突き出たローブは、添加剤が織機または編機の機械部品と直接接触するまたはそれをこするのを防ぐことさえもできる。従って、添加剤によって引き起こされる機械部品への予想される損傷の可能性を回避することができる。さらに、ローブの突き出た外側端部は、添加剤を壊れることまたはばらばらになることから守る。
【００７８】
本開示およびその利点を詳細に記載したが、当然のことながら、添付の請求項によって定められる開示の趣旨および範囲を逸脱せずに、本明細書で様々な変更、置換および修正をすることができる。例えば、多くの上記で論じられたプロセスは、異なる方法で実施することができる、および他のプロセスで置き換えることができる、またはその組み合わせであってよい。
【００７９】
また、本出願の範囲は、明細書に記載される、プロセス、機械、製造、組成物、手段、方法、およびステップの特定の実施形態に限定されるものではない。当業者が本開示の開示から容易に分かるように、本明細書に記載される対応する実施形態と実質的に同じ機能を実行する、または実質的に同じ結果を実現する、既存のまたは後に開発される、プロセス、機械、製造、組成物、手段、方法、またはステップを、本開示に従って利用することができる。従って、添付の請求項は、その範囲内に、そのようなプロセス、機械、製造、組成物、手段、方法、またはステップを含むよう意図されている。
【図１】
2020002524.tif 000003
【図１Ａ】
2020002524.tif 000004
【図１Ｂ】
2020002524.tif 000005
【図２Ａ】
2020002524.tif 000006
【図２Ｂ】
2020002524.tif 000007
【図３Ａ】
2020002524.tif 000008
【図３Ｂ】
2020002524.tif 000009
【図４Ａ】
2020002524.tif 000010
【図４Ｂ】
2020002524.tif 000011
【図５Ａ】
2020002524.tif 000012
【図５Ｂ】
2020002524.tif 000013
【図６Ａ】
2020002524.tif 000014
【図６Ｂ】
2020002524.tif 000015
【図７Ａ】
2020002524.tif 000016
【図７Ｂ】
2020002524.tif 000017
【図８Ａ】
2020002524.tif 000018
【図８Ｂ】
2020002524.tif 000019
【図９Ａ】
2020002524.tif 000020
【図９Ｂ】
2020002524.tif 000021
【図１０Ａ】
2020002524.tif 000022
【図１０Ｂ】
2020002524.tif 000023
【図１１Ａ】
2020002524.tif 000024
【図１１Ｂ】
2020002524.tif 000025
【図１２Ａ】
2020002524.tif 000026
【図１２Ｂ】
2020002524.tif 000027
【図１３Ａ】
2020002524.tif 000028
【図１３Ｂ】
2020002524.tif 000029
【図１４Ａ】
2020002524.tif 000030
【図１４Ｂ】
2020002524.tif 000031
【図１５Ａ】
2020002524.tif 000032
【図１５Ｂ】
2020002524.tif 000033
【図１６Ａ】
2020002524.tif 000034
【図１６Ｂ】
2020002524.tif 000035
【図１７Ａ】
2020002524.tif 000036
【図１７Ｂ】
2020002524.tif 000037
【図１８Ａ】
2020002524.tif 000038
【図１８Ｂ】
2020002524.tif 000039
【図１９Ａ】
2020002524.tif 000040
【図１９Ｂ】
2020002524.tif 000041
【図２０】
2020002524.tif 000042
【図２１】
2020002524.tif 000043
【図２２】
2020002524.tif 000044
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
マルチローブ繊維であって、
コア部と複数のローブとを含む断面を有する繊維であって、ローブのそれぞれは、コア部に接続された内側端部と、コア部から突き出た外側端部と、を含む、繊維と、
繊維に実質的に配置された複数の添加剤であって、少なくとも一部の添加剤の部分は、繊維のコア部にあり、少なくとも一部の添加剤の別の部分は、繊維のコア部から突出し、添加剤のそれぞれは、コア部より遠位の外側ポイントを含み、添加剤の外側ポイントは、ローブの外側端部よりもコア部に近い、複数の添加剤と、
を含むマルチローブ繊維。
【請求項２】
請求項１に記載のマルチローブ繊維であって、添加剤は、複数のローブの２つの各ローブ間に配置され、複数のローブの２つの各ローブの外側端部間に延びる仮想接続線よりもコア部に近い、マルチローブ繊維。
【請求項３】
請求項１に記載のマルチローブ繊維であって、ローブの数は、３〜１２である、マルチローブ繊維。
【請求項４】
請求項１に記載のマルチローブ繊維であって、複数のローブは、コア部に対して径方向に配置される、マルチローブ繊維。
【請求項５】
請求項１に記載のマルチローブ繊維であって、コア部とローブとは、同じ材料から形成される、マルチローブ繊維。
【請求項６】
請求項１に記載のマルチローブ繊維であって、コア部とローブとは、異なる材料から形成される、マルチローブ繊維。
【請求項７】
請求項１に記載のマルチローブ繊維であって、コア部と複数のローブとは、軸方向に沿って延び、複数のローブの外側端部は、互いから離れ離れである、マルチローブ繊維。
【請求項８】
請求項１に記載のマルチローブ繊維であって、コア部と複数のローブとは、一体に形成される、マルチローブ繊維。
【請求項９】
請求項１に記載のマルチローブ繊維であって、添加剤は、着色添加剤、蓄光添加剤、反射添加剤、研磨添加剤、脆性添加剤、またはその組み合わせを含む、マルチローブ繊維。
【請求項１０】
請求項１に記載のマルチローブ繊維であって、繊維のコア部は、略円形である、マルチローブ繊維。
【請求項１１】
請求項１に記載のマルチローブ繊維であって、繊維のコア部は、多角形状である、マルチローブ繊維。
【請求項１２】
マルチローブ繊維であって、
コア部と複数のローブとを含む断面を有する繊維であって、コア部とローブとは、異なる材料から形成され、ローブのそれぞれは、コア部に接続された内側端部と、コア部から突き出た外側端部と、を含む、繊維と、
コア部を覆う粘着層と、
粘着層によって繊維のコア部に付着する複数の添加剤であって、少なくとも一部の添加剤の部分は、粘着層にあり、少なくとも一部の添加剤の別の部分は、粘着層から突出し、添加剤のそれぞれは、粘着層より遠位の外側ポイントを含み、添加剤の外側ポイントは、ローブの外側端部よりも粘着層に近い、複数の添加剤と、
を含むマルチローブ繊維。
【外国語明細書】
2020002524000001.pdf